(57)【特許請求の範囲】
【請求項１】
粘膜付着性ポリマー化合物の粘膜付着特性を高めるための２−（イソ）ニコチンアミド−ジスルフィド鎖、６−（イソ）ニコチンアミド−ジスルフィド鎖、６−ピリドキシン−ジスルフィド鎖又はニコチン酸ージスルフィド鎖を有するポリマー化合物の使用であって、前記粘膜付着性ポリマー化合物は
チオール化された下記の化合物、すなわち、
-  （架橋）ポリ（メタ）アクリレート
-  キトサン  
-  ペクチン
-  アルギン酸
-  ヒアルロン酸
-  ポリアリルアミン-チオグリコール酸結合体
-  ポリリシン、ポリオルニチン、ポリアミノアミド、セルロ−ス誘導体
-  （架橋）ポリビニルピロリドン、これは重合中にS保護のチオール基を持つビニル化合物を追加することにより生成される、及び
-  （架橋）メタアクリル酸/エチルアクリレートコポリマー、これは重合中にS保護のチオール基を持つビニル化合物を追加することにより生成される、
から選択され、  
前記粘膜付着性ポリマー化合物が
２−（イソ）ニコチンアミド−ジスルフィド鎖、
６−（イソ）ニコチンアミド−ジスルフィド鎖、
６−ピリドキシン−ジスルフィド鎖、又は
ニコチン酸ージスルフィド鎖
と共有結合している、前記ポリマー化合物である、
前記使用。
【請求項２】
以下に示すポリマー化合物であって、医薬品又は化粧品製品として使用される２−（イソ）ニコチンアミド−ジスルフィド側鎖、６−（イソ）ニコチンアミド−ジスルフィド側鎖、６−ピリドキシン−ジスルフィド側鎖又はニコチン酸ージスルフィド側鎖を含み、
前記ポリマー化合物は
チオール化された下記の化合物、すなわち、
-  （架橋）ポリ（メタ）アクリレート
-  キトサン  
-  ペクチン
-  アルギン酸
-  ヒアルロン酸
-  ポリアリルアミン-チオグリコール酸結合体
-  ポリリシン、ポリオルニチン、ポリアミノアミド、セルロ−ス誘導体
-  （架橋）ポリビニルピロリドン、これは重合中にS保護のチオール基を持つビニル化合物を追加することにより生成される、及び
-  （架橋）メタアクリル酸/エチルアクリレートコポリマー、これは重合中にS保護のチオール基を持つビニル化合物を追加することにより生成される、
から選択され、  
前記の粘膜付着性ポリマー化合物が
２−（イソ）ニコチンアミド−ジスルフィド鎖、
６−（イソ）ニコチンアミド−ジスルフィド鎖、
６−ピリドキシン−ジスルフィド鎖、又は
ニコチン酸ージスルフィド鎖
と共有結合している、
前記ポリマー化合物。
【請求項３】
請求項２のポリマー化合物の粘膜付着性製品としての使用。
【請求項４】
請求項１又は３の使用であり、前記側鎖は、
S‐(２‐又は６−メルカプト（イソ）ニコチンアミド)−又はS‐(6‐メルカプトピリドキシン)−（ホモ）システイン−ジスルフィド、
S‐(２‐又は６−メルカプト（イソ）ニコチンアミド)−又はS‐(6‐メルカプトピリドキシン)−システアミン−ジスルフィド、
S‐(２‐又は６−メルカプト（イソ）ニコチンアミド)−又はS‐(6‐メルカプトピリドキシン)−N‐アセチルシステイン−ジスルフィド、
S‐(２‐又は６−メルカプト（イソ）ニコチンアミド)−又はS‐(6‐メルカプトピリドキシン)−チオグリコール酸−ジスルフィド、
S‐(２‐又は６−メルカプト（イソ）ニコチンアミド)−又はS‐(6‐メルカプトピリドキシン)−３−チオプロピオン酸−ジスルフィド、
S‐(２‐又は６−メルカプト（イソ）ニコチンアミド)−又はS‐(6‐メルカプトピリドキシン)−４−チオブタン酸−ジスルフィド、
S‐(２‐又は６−メルカプト（イソ）ニコチンアミド)−又はS‐(6‐メルカプトピリドキシン)−メルカプト安息香酸−ジスルフィド、
S‐(２‐又は６−メルカプト（イソ）ニコチンアミド)−又はS‐(6‐メルカプトピリドキシン)−メルカプトニコチン酸−ジスルフィド、
S‐(２‐又は６−メルカプト（イソ）ニコチンアミド)−又はS‐(6‐メルカプトピリドキシン)−グルタチオン−ジスルフィド、
S‐(２‐又は６−メルカプト（イソ）ニコチンアミド)−又はS‐(6‐メルカプトピリドキシン)−チオエチルアミジン−ジスルフィド、
S‐(２‐又は６−メルカプト（イソ）ニコチンアミド)−又はS‐(6‐メルカプトピリドキシン)−４−チオブチルアミジン−ジスルフィド、又は
S‐(２‐又は６−メルカプト（イソ）ニコチンアミド)−又はS‐(6‐メルカプトピリドキシン)−メルカプトアニリン−ジスルフィド、から選択され、前記側鎖は、アミド、アミジン又はエステル結合により前記ポリマーに結合している、前記使用。
【請求項５】
請求項３又は４の使用であり、粘膜付着活性ポリマー化合物はチオール化された下記の化合物、すなわち、
-  （架橋）ポリ（メタ）アクリレート
-  キトサン  
-  ペクチン
-  アルギン酸
-  ヒアルロン酸
-  ポリアリルアミン-チオグリコール酸結合体
-  ポリリシン、ポリオルニチン、ポリアミノアミド、セルロ−ス誘導体
-  （架橋）ポリビニルピロリドン、これは重合中にS保護のチオール基を持つビニル化合物を追加することにより生成される、
-  （架橋）メタアクリル酸/エチルアクリレートコポリマー、
から選択される、前記使用。
【請求項６】
前記ポリマー化合物において、ポリマー１グラム当たり１０-１０００μmolのメルカプト（イソ）ニコチンアミド又はメルカプトピリドキシン部分構造が存在する、請求項１、３乃至５のいずれか１項の使用。
【請求項７】
前記ポリマー化合物において、ポリマー１グラム当たり１００-１０００μmolのメルカプト（イソ）ニコチンアミド又はメルカプトピリドキシン部分構造が存在する、請求項５の使用。
【請求項８】
粘膜付着性ポリマー化合物はチオール化された下記の化合物、すなわち、
-  （架橋）ポリ（メタ）アクリレート
-  キトサン  
-  ペクチン
-  アルギン酸
-  ヒアルロン酸
-  ポリアリルアミン-チオグリコール酸結合体
-  ポリリシン、ポリオルニチン、ポリアミノアミド、セルロ−ス誘導体
-  （架橋）ポリビニルピロリドン、これは重合中にS保護のチオール基を持つビニル化合物を追加することにより生成される、及び
-  （架橋）メタアクリル酸/エチルアクリレートコポリマー、これは重合中にS保護のチオール基を持つビニル化合物を追加することにより生成される、
から選択され、  
前記ポリマー化合物が
２−（イソ）ニコチンアミド−ジスルフィド鎖、
６−（イソ）ニコチンアミド−ジスルフィド鎖、
６−ピリドキシン−ジスルフィド鎖、又は
ニコチン酸ージスルフィド鎖
と共有結合している、前記ポリマー化合物。
【請求項９】
前記ポリマー化合物が
２−（イソ）ニコチンアミド−ジスルフィド鎖、
６−（イソ）ニコチンアミド−ジスルフィド鎖、又は
６−ピリドキシン−ジスルフィド鎖
と共有結合している、請求項８のポリマー化合物。
【請求項１０】
前記ポリマー化合物が
S‐(２‐又は６−メルカプト（イソ）ニコチンアミド)−又はS‐(6‐メルカプトピリドキシン)−（ホモ）システイン−ジスルフィド、
S‐(２‐又は６−メルカプト（イソ）ニコチンアミド)−又はS‐(6‐メルカプトピリドキシン)−システアミン−ジスルフィド、
S‐(２‐又は６−メルカプト（イソ）ニコチンアミド)−又はS‐(6‐メルカプトピリドキシン)−N‐アセチルシステイン−ジスルフィド、
S‐(２‐又は６−メルカプト（イソ）ニコチンアミド)−又はS‐(6‐メルカプトピリドキシン)−チオグリコール酸−ジスルフィド、
S‐(２‐又は６−メルカプト（イソ）ニコチンアミド)−又はS‐(6‐メルカプトピリドキシン)−３−チオプロピオン酸−ジスルフィド、
S‐(２‐又は６−メルカプト（イソ）ニコチンアミド)−又はS‐(6‐メルカプトピリドキシン)−４−チオブタン酸−ジスルフィド、
S‐(２‐又は６−メルカプト（イソ）ニコチンアミド)−又はS‐(6‐メルカプトピリドキシン)−メルカプト安息香酸−ジスルフィド、
S‐(２‐又は６−メルカプト（イソ）ニコチンアミド)−又はS‐(6‐メルカプトピリドキシン)−メルカプトニコチン酸−ジスルフィド、
S‐(２‐又は６−メルカプト（イソ）ニコチンアミド)−又はS‐(6‐メルカプトピリドキシン)−グルタチオン−ジスルフィド、
S‐(２‐又は６−メルカプト（イソ）ニコチンアミド)−又はS‐(6‐メルカプトピリドキシン)−チオエチルアミジン−ジスルフィド、
S‐(２‐又は６−メルカプト（イソ）ニコチンアミド)−又はS‐(6‐メルカプトピリドキシン)−４−チオブチルアミジン−ジスルフィド、又は
S‐(２‐又は６−メルカプト（イソ）ニコチンアミド)−又はS‐(6‐メルカプトピリドキシン)−メルカプトアニリン−ジスルフィドに、アミド、アミジン又はエステル結合により共有結合している、請求項９のポリマー化合物。
【請求項１１】
前記ポリマー化合物が（架橋）ポリ（メタ）アクリレート、キトサン、及びペクチンから選択される、請求項８乃至１０のいずれか１項のポリマー化合物。
【請求項１２】
請求項８のポリマー化合物であって、医薬品又は化粧品用粘膜付着製品の調製のための２−（イソ）ニコチンアミド−ジスルフィド側鎖、６−（イソ）ニコチンアミド−ジスルフィド側鎖、６−ピリドキシン−ジスルフィド側鎖、又はニコチン酸ージスルフィド側鎖を含む、前記ポリマー化合物。
【発明の詳細な説明】
【技術分野】
【０００１】
粘膜付着性ポリマーは粘膜に比較的高度の粘着特性を示すポリマー化合物である。粘膜付着性ポリマーは、例えば、（架橋）ポリメタクリル酸、（トリメチラート）キトサン、ヒアルロン酸、アルギン酸、ペクチン及びセルロース誘導体の様な化合物である。ポリメタクリル酸の架橋は、重合時にジビニルグリコール又はペンタエリチリトール  アリルエ‐テルの様な少なくとも２つのビニル下部構造を示す化合物の添加により達成される。粘膜付着性を示すセルロース誘導体は、中でもカルボキシメチルセルロースナトリウム、ヒドロキシエチルセルロース、エチルセルロース、メチルセルロース及びヒドロキシプロピルメチルセルロースである。小腸の粘膜が薬剤の取り込みを行う様に、粘膜に対する薬物送達システムの改良された付着力のため、薬剤は比較的効率良く及びシステムの循環においてより持続可能に取込まれる。粘膜付着性ポリマーを、現在利用されている薬物送達システムと比較した場合の優れた効果の証拠は種々の研究において見ることができる（例えば、アキヤマ等による「薬学及び薬理学」 ( Journal of Pharmacy and Pharmacology) 50 (1998) 159-16））。
【０００２】
その様なポリマーにチオール下部構造を共有結合により結合させることにより、その粘膜付着特性を本質的に向上させることができる。なぜならこれらのチオール基は、粘膜のチオール下部構造とジスルフィド架橋により共有結合を形成することができるからである（粘膜付着性ポリマー、その使用及びその生産方法、EP 1126881）。チオール下部構造を持つポリマーの略称チオマー（thiomer）（チオール化されたポリマー）は、種々の粘膜に１００倍を超える改良された付着特性を示す（例えば、Roldo 他、Eur. J. Pharm. Biopharm., 57, 115-121）。
【０００３】
チオール化にもかかわらず、ポリマーの粘膜付着特性は望ましい効果を達成するにはしばしば不十分である。
【発明の概要】
【０００４】
本願発明は、上に述べた技術的問題を解決するためのものであり、優れた特性を持つ粘膜付着性ポリマーを提供することを目的とする。
【０００５】
この課題は本願発明の請求項1乃至７に記載のポリマー化合物により、請求項８及び９のポリマー化合物の使用により、及び請求項１０の組成物により解決される。本願発明においては、メルカプト（イソ）ニコチンアミド又はメルカプトピリドキシンの様なビタミンB誘導体が、図1の６−メルカプトニコチンアミドに示す様にジスルフィド架橋によりチオマーの自由チオール基に結合する。これらの下部構造がチオマーに結合していることにより、これらの部分は粘液糖タンパク質のチオール基及びチオマーの自由チオール基とそれぞれ、非常に急速に及び比較的により高度な程度に反応する。
【０００６】
メルカプト（イソ）ニコチンアミド及びメルカプトピリドキシンとは別に、メルカプトニコチン酸もまたこの目的には好適である。これらは血管拡張又は脂肪代謝の変化の様な多くの副作用の原因である。しかし、メルカプトニコチンアミド及びメルカプトピリドキシン、すなわち、これらはビタミンB３及びビタミンB６誘導体であるが、この発明では好ましいものである。本願発明の基本ポリマーには特に以下のものが適している：
ポリアクリル酸システアミン共役(polyacrylic acid-cysteamine conjugates)の様な、チオール化された（架橋）ポリ（メタ）アクリレート(thiolated (crosslinked)poly(meth)acrylates)  [Hombach et al., J Pharm Sci. 98、(2009) 555-564]、又はポリカルボフィル−システイン共役(polycarbophil-cysteine conjugates) [Vetter et al.,J Pharm Sci. 99 (2010) 1427-1439]、キトサン−チオグリコール酸共役(chitosan-thioglycolic acid conjugates)の様なチオール化されたキトサン(thiolated chitosans) [Bernkop-Schnurch及びHopf Sci. Pharm., 69 (2001) 109-118], キトサン  メルカプトニコチン共役(chitosan- mercaptonicotinic acid conjugates) [Millotti et al. Biomacromolecules, 10 (2009) 3023-3027]、又はキトサン  グルタチオン共役(chitosan- glutathione conjugates) [Kafedjiiski et al., Pharm Res., 22 (2005) 1480-1488]、又はペクチン−システイン結合体(pectin-cysteine conjugates)の様なチオール化されたペクチン(thiolated pectins) [Majzoob et al., J. Pharm. Pharmacol., 58 (2006) 1601-1610]、又はペクチン−４−メルカプトアミノフェノール共役(pectin-4-mercaptoaminophenol conjugate)[Perera et al., AAPS PharmSciTech. , 11 (2010) 174-180]、アルギン酸- システイン共役（alginate-cysteine conjugates）の様なチオール化されたアルギン酸(thiolated alginate)  [Bernkop-Schnurch et al., J. Control. Release, 71 (2001) 277-285]、ヒアルロン酸‐システイン  エチル  エステル結合体(hyaluronic acid-cysteine ethyl ester conjugate)の様なチオール化されたヒアルロン酸(thiolated hyaluronic acid)[Kafedjiiski et al., Int. J. Pharm., 343, (2007) 48-58]、ポリアリルアミン-チオグリコール酸結合体（polyallylamine-thioglycolic acid conjugates）、チオール化されたポリリシン(thiolated polylysine)、チオール化されたポリオルニチン(thiolated polyornithine)、チオール化されたポリアリルアミン（thiolated polyallylamine）、チオール化されたポリアミノアミド(thiolated polyaminoamide)、の様なカルボキシメチルセルロ−ス−システイン共役体(carboxymethylcellulose-cysteine conjugates) の様なチオール化されたセルロ−ス誘導体(thiolated cellulose derivatives) [Bernkop-Schnurch, Int. J. Pharm., 194, (2000) 239-247]、チオール化された（架橋）ポリビニルピロリドン(thiolated (crosslinked)polyvinylpyrrolidones)であって、これらはビニルピロリドン(vinylpyrrolidone)の重合中にS-アセチル−システイン アクリルアミド(S-acetyl-cysteine-acrylamide)の様なS保護のチオール基を持つビニル化合物を追加することにより生成されるポリビニルピロリドン、及びチオール化されたポリビニルピロリドン(thiolated polyvinylpyrrolidones)同様に生成されるチオール化された（架橋）メタアクリル酸/エチルアクリレートコポリマー(thiolated (crosslinked) (meth)acrylic acid/ethylacrylate co-polymers)である。
【０００７】
さらにアリルアミン（allylamine）モノマーとは別に、ビニルピロリドン（vinylpyrrolidone）、（メタ）アクリル酸（(meth)acrylic acid ）及び
エチルアクリル酸（ethylacrylate）及び、さらにビニルアルコール（vinylalcohol）,ビニルイミダゾール（vinylimidazole）,ビニルカプロラクトン（vinylcaprolactone）又は（メタ）アクリルアミド（(meth)acrylamide）の様なビニル下部構造を持つモノマーもまたS保護のチオール基を持つビニル化合物と任意の比率で重合させることができる。チオール基を持つリガンドはさらに以下の化合物に好適である：メルカプト安息香酸（mercaptobenzoic acid）、Ｎ−アセチル−システイン（N-acetyl-cysteine）、ホモシステイン（homocysteine）、３−チオ−プロピオン酸（3-thio-proprionic acid）、４−チオ−ブタン酸（4-thio-butanoic acid）、チオブチルアミジン（thiobutylamidine）及びチオエチルアミジン（thioethylamidine） [Kafedjiiski et al., Biomaterials, 27 (2006) 127-135] である。
【０００８】
酸化によって、メルカプトニコチンアミド（mercaptonicotinamides）及びメルカプトピリドキシン（mercaptopyridoxines）は各々これらの粘膜付着性ポリマーと共有結合し、特定のビタミンＢ誘導体の特定のチオマー及び自由チオール基の間でジスルフィド架橋を形成する。
【０００９】
本発明の好ましい方法によればメルカプトニコチンアミド(mercaptonicotinamides)及びメルカプトピリドキシン（mercaptopyridoxines）の各の分子が、ポリマーの自由チオール基に対して余剰であることは有利な点である。過酸化尿素（urea peroxide）及び無水マレイン酸（maleinic acid anhydride）を添加することによりこの酸化プロセスはKamari により説明されている[Karami 他Molecules, 10 (2005) 1385-63]様にさらに加速される。さらにある特定の方法では、過酸化水素を添加することにより酸化を加速することができる。一般的に、酸化プロセスはｐＨが高いとより急速に進む。本発明のポリマーはグラム当たりポリマーに対して、各々10-1000 μmolのメルカプト（イソ）ニコチンアミド及びメルカプトピリドキシンを持ち、特に各々100-1000 μmolのメルカプト（イソ）ニコチンアミド及びメルカプトピリドキシンを持つ。リガンドとジスルフィド架橋を形成しない、残りのチオール基の数は、各ビタミンＢ誘導体の添加量によりコントロールすることができる。
【００１０】
本発明では特に、２−メルカプトニコチンアミド及び６−メルカプトニコチンアミド並びに２‐及び６‐メルカプトイソニコチンアミドが有用なメルカプトニコチンアミドである。６−メルカプトニコチンアミドの合成は実施例1に記載されている。上に述べたその他の誘導体の合成は、実施例１に倣って実施される。特に６−メルカプトピリドキシンは本発明において好適なメルカプトニコチンピリドキシンである。その合成は6−クロロピリドキシンをベースとし、これはBlackwood 他により説明されている[Blackwood他, J. Am. Chem. Soc., 80 (1958) 6244-6249]。塩素をメルカプト基により置換することは実施例１の方法により実施することができる。
【００１１】
本発明の好ましい実施の態様においては、この調製方法に替えて、システイン−アクリルアミド（cysteine-acrylamide）の様なビニル基を持つ化合物とジスルフィド結合をしているS‐(２‐又は６−メルカプト（イソ）ニコチンアミド及びS‐(6‐メルカプトピロリドキシン)ジスルフィド（S-(2-or 6-mercapto(iso)nicotinamide- and S-(6-mercaptopyridoxine)-disulfides）は他のビニル基を持つモノマー、例えば、メタクリル酸、ビニルピロリドン、ビニルアルコール又はエチルアクリレートのモノマーと重合させることができる。
【００１２】
本発明のポリマーの合成の他の可能性としては、事前に活性化されたリガンドとS-(2-又は6-メルカプト（イソ）ニコチンアミド又はS-(6-メルカプトピリドキシン)‐ジスルフィドと共有結合させることである。例えば、N-スクシンイミド３−（２−ニコチンアミジルジチオ）−プロピオン酸塩(N-succinimidyl 3-(2-nicotinamidyldithio)-propionate)は、第1級アミノ基（例えば、ポリアリルアミン、キトサン）を持つポリマーとアミド結合を形成し非常に効果的に結合する。
【００１３】
このように生成された化合物の更なる有利な点は、自由チオール基が各々メルカプトニコチンアミド及びメルカプトピリドキシンとジスルフィド結合するため、これらは最早酸化に反応しない。その理由はチオール基は既に酸化された形で存在するからである。本発明のポリマーと自由チオール基を持つポリマーの組み合わせはこれらの2つのポリマーの間にジスルフィド結合を形成し、そして、粘度を比較的急速に増大させる。この効果はまた、チオマー上のチオール基の全てが、各々メルカプトニコチンアミド及びメルカプトピリドキシンとジスルフィド結合と形成する様な場合でないときにも実現され得る。これらの粘膜付着性特性、及び本発明の改善された安定性の理由により、本発明のポリマーは特に薬剤及び化粧品分野並びに健康管理製品において広い範囲で適用される。したがって、また本発明の粘膜付着性ポリマーは薬剤及び化粧品並びに健康管理製品に適用され得る。
【００１４】
さらに、本発明は本発明の一又は幾つかのポリマー、薬剤、賦形剤及び/又は溶媒を含む組成物を提供する。これらの改良された粘膜付着性特性とは別に、チオールの透過促進特性はまた本発明の（イソ）ニコチンアミド−及びピリドキシン−ジスルフィド側鎖により改善される。例えば、蛍光標識デキストラン（分子量：4.4 kDa; FD4) の透過係数(Papp)は、Foger他により記述されている方法 [Foger他, Amino Acids, 35 (2008) 233-241] により新しく切除されたネズミの腸粘膜にポリマーを加えることなく、9.6＋−3.5 x 10-7 cm/sと決定された。一方、0.5% (m/v)キトサンチオグリコール酸共役体（分子量：450 kDa; ポリマーグラム当たり 234 μmolチオール基）を添加することにより1.8倍改善され、さらに、全ての自由チオール基が事前に６−メルカプトニコチンアミドとジスルフィド結合をする様に転換された、0.5% (m/v)の同じポリマーを添加することにより５．３倍にも改善された。
【００１５】
本発明のポリマーは、薬剤分野において錠剤中の薬物担体マトリクス、半固形及び液状製剤のゲル化賦形剤、粘着性創傷包帯、再生医療の分野での骨格、並びにミクロ及びナノ粒子薬物送達システムの生成において有用である。化粧品分野において、特にヘアスタイルゲル、固着剤、着色剤、洗浄剤、及びヘア、まつ毛及び眉毛用コーティングでの適用が有用である。ヘア、爪、及び皮膚の
チオール下部構造のタンパク質構造は本発明のポリマーと反応することがあり得るからである。マニキュア液、メークアップ及び発汗抑制剤での使用もまた有益である。タンパク質中のシステイン下部構造のため皮もまた自由チオール基を持つため、本発明のポリマーはまた皮の含浸にも有用である。本発明のポリマーのラッカー及び種々の洗浄剤及び潤滑剤として適用することも可能である。
【００１６】
本発明は以下の変形を含む：
（１）  2-及び6-メルカプト（イソ）ニコチンアミドとのジスルフィドの形で利用が可能なチオール下部構造を持つポリマー化合物である。
【００１７】
（２）  （１）のポリマー化合物であって、直径が５ｍｍの試験錠剤（３０ｍｇ）の形の回転シリンダ粘膜付着性試験において、豚の小腸の粘膜に付着する粘膜付着性ポリマーであり、試験時間は８時間を超え、特別な場合は２４時間を超える。
【００１８】
（３）  （１）又は（２）のポリマー化合物であり、前記ポリマー化合物は（架橋）ポリメタクリル酸、（トリメチラート）キトサン、ヒアルロン酸、ペクチン、アルギン酸、メチルセルロース、ヒドロキシエチルセルロース又はカルボキシメチルセルロースナトリウムである。
【００１９】
（４）  （１）から（３）のポリマー化合物であり、前記ポリマー化合物は、１より多いチオール基を持つ化合物と組み合わされてその粘度が増大する。
【００２０】
（５）（１）から（４）のポリマー化合物であり、請求項３に記載のポ
リマーのチオール化は、システイン、システアミン、N‐アセチルシステイン、チオグリコール酸、メルカプト安息香酸、メルカプトニコチン酸、グルタチオン又はメルカプトアニリンとアミド結合を形成することにより実現される。
【００２１】
（６）（１）から（５）のポリマー化合物であり、前記ポリマー化合物は、ポリマーグラム当たり１０-１０００μmolのメルカプト（イソ）ニコチンアミド下部構造を持ち、特に１００-１０００μmolのメルカプト（イソ）ニコチンアミド下部構造を持つ。
【００２２】
（７）（１）から（５）のポリマー化合物であり、前記ポリマー化合物は、製薬、化粧品及び健康管理製品中の補助剤として用いられる。
【００２３】
（８）（１）から（６）のポリマー化合物であり、前記重ポリマー化合物は皮の含浸に用いられる。
【００２４】
実施例
以下の実施例は本発明の代表的な例を開示する。以下の実施例の改変及び種々の変更は本発明の範囲内で実施することができる。
【００２５】
実施例１
６−メルカプトニコチンアミドの合成
5.0 gの6-クロロ-ニコチンアミド (31.9 mmol) 及び2.65 gのチオ尿素 (34.8 mmol)が無水アルコール（50 ml）中で懸濁され、還流下で６時間加熱された（加熱槽温度：約９０℃）。反応混合物は時間の経過と共に黄色に変色した。その後反応混合物は室温に冷却された。生成されたS-(5−カルバミルー２−ピリジル)チウロリニウムクロライド（S-(5-carbamyl-2- pyridyl)thiuroniumchloride）がろ過により分離され、乾燥された。6.7 g の目標の化合物 (90 %)が黄色粉末として分離された。1H-NMR (200 MHz, DMSO-d6、δ)：7.76 (br s, 1H); 7.83 (d, 1 H, J = 8.4 Hz); 8.33 (dd, 1 H, J = 8.4 Hz, J =2.0 Hz); 8.38 (br s, 1 H); 9.05 (d, 1 H, J = 2.0 Hz); 9.69 (brs, 4 H)。6.7 g の S-(5−カルバミルー２−ピリジル)チウロニウムクロライド（S-(5-carbamyl-2-pyridyl)thiuronium chloride） (28.8 mmol)が水(30 ml) 中で懸濁され、そして20 mlの5 MのNaOHが加えられた。懸濁液が室温で３０分間攪拌された。その後ｐHが氷酢酸の添加により４．９に調整された。生の製品がろ過により分離され、適切な溶媒中（例えば、水）で再結晶させ、目標の化合物（クロロニコチンアミドが６９％）３．４ｇが黄色粉末の形で生成された。1H-NMR  (200 MHz, DMSO-d6, δ) : 7.29 (d, 1 H, J = 9.1 Hz); 7.46 (br s, 1H); 7.76 (dd, 1 H, J = 9.1 Hz, J = 2.2 Hz); 7.95 (br s, 1 H) ; 8.13 (d, 1 H, J = 2.2 Hz); 13.74 (br s, 1 H).
実施例２：
ポリアクリル酸−システイン−６−メルカプトニコチンアミド共役の合成
450 kDa (Sigma-Aldrich, Vienna)ポリアクリル酸１ｇが２００ｍｌの脱塩水中で水和され、そしてｐHが１MのNAOHの添加で５に調整された。ポリマーのカルボン酸グループに室温で、l-エチル-3-(3-ジメチルアミノプロピル)カルボジイミド塩酸塩(1-ethyl-3-(3-dimethylaminopropyl)-carbodiimide) carbodiimide 
hydrochloride）が添加され、３０分攪拌することで事前に活性化され、最終濃度が200 mMとされた。
【００２６】
1 gのシステインを添加後に、必要な場合は溶液のｐHはHCL又はNAOHによりさらに５に再調整され、そして反応混合物は室温で６時間攪拌された。生成されたポリアクリル酸−システイン共役は水性の１ｍM HCL溶液で透析され、この透析は同じ透析媒体に対して２度実施されたが、さらに１％のNACLを含み、そして最終的に遮光下で、１０℃の水で行われた。その後共役のｐHは１Mの1 NaOHにより５に調整された。単離された共役は−30 ℃で凍結乾燥され、４ ℃で保存された。共有結合したチオール基の量はEllman 試薬により決定された。
【００２７】
上に述べた様に合成されたチオーマーは、１グラム当たりポリマーに50-250μmolの共有結合したチオール基を持つている。
【００２８】
上に述べた様に合成された２．５０ｇの共役(１グラム当たりポリマーに65 μmol −SH）は水 (200 ml)に溶解された。溶液は、１MのNaOHよりｐH6にされ、そして50 mgの６−メルカプトニコチンアミド(6-mercaptonicotinamide)又は２−メルカプトニコチンアミド（2-mercaptonicotinamide）（5 mlのDMSO 及び5 mlの水で溶解）及び２０ｍｇの過酸化尿素及び３０ｍｇの無水マレイン酸（共に１０ｍｌの水により溶解されたもの）が添加された。溶液は室温で２４時間攪拌された。その後溶液は水により十分透析されそして凍結乾燥された。
【００２９】
実施例３
キトサン―チオグリコール酸―２−又は６−メルカプトニコチンアミド−共役
１グラムのキトサンが10 mlの1 M HCl中で水和され、続いて脱塩水で希釈され1% (m/v)の最終濃度とされた。１ｇのチオグリコール酸（TGA）及び最終濃度200 mMのl-エチル-3-(3-ジメチルアミノプロピル)カルボジイジミド塩酸塩（（l-ethyl-3-(3-dimethylaminopropyl) carbodiimide hydrochloride）が添加され、必要な場合は1 M HC1又は1 M NaOHによりｐHが５に調整される。そして反応混合物は室温で６時間攪拌された。共役は、１ｍMの水性塩酸溶液により透析され、同じ透析媒体であるが２度透析され、さらに１％のNaCIを含む透析媒体に対し透析され、そして最終的に遮光条件下で１０℃の水により透析された。その後共役のｐHは５に調整された。単離された共役は−３０℃で凍結乾燥されそして４℃で保存された。共役結合したチオール基の量がEllman試薬により決定された。
【００３０】
2.50 g のキトサン-TGA (550 μmol SH/g ポリマー)が水(200 ml)に溶解された。溶液は1 MNaOHによりｐH6に調整され、そして215 mgの６−メルカプトニコチンアミド（6-mercaptonicotinamide）又は２−メルカプトニコチンアミド（2-mercaptonicotinamide）（5 mlのDMSO 及び5 mlの水で溶解）及び130 mgの過酸化尿素（10mlの水に溶解）が加えられた。溶液は室温で２４時間攪拌された。その後共役は、脱塩水で十分に透析されそして凍結乾燥された。
【００３１】
実施例４
ペクチン−４−アミノチオフェノ−ル−２−メルカプトニコチンアミド共役の合成
１グラムのペクチンが250 mlの水/ジオキサン(2+1)中に溶解された。3 mlのジオキサン中に溶解された0.2 gの4-メルカプトアニリンを連続して添加した後に、ｐHが0.5 M NaOHにより４．５に調整され、l-エチル-3-(3-ジメチルアミノプロピル)カルボジイジミド塩酸塩（l-ethyl-3-(3-dimethylaminopropyl) carbodiimide hydrochloride）が２００ｍMの最終濃度で添加された。室温で３時間攪拌した後にｐHが７．５に調整され、０．２ｇの水素化ホウ素ナトリウムが添加された。反応混合物は４℃で１時間攪拌された。その後未結合の4-メルカプトアニリンが酢酸エチルにより数度に渡り抽出して除去された。生成された共役はイソプロピルアルコールを添加して沈殿させ、そして沈殿物は純イソプロピルアルコール及びアセトンで洗浄された。精製された共役物は乾燥器で乾燥された。
【００３２】
0.5グラムのペクチンー４−アミノチオフェノール共役（pectin-4-aminothiophenol conjugate） (420 μmol SH/gポリマー)が水(200 ml)中で水和された。溶液は1 M NaOHによりｐＨ６．５に調整され、25 mlのDMSO及び25 mlの水で溶解された500 mgの2-メルカプトニコチンアミド（2-mercaptonicotinamide）が添加された。溶液は室温で２４時間攪拌された。その後、共役物は、脱塩水で十分透析され、そして凍結乾燥された。
【００３３】
実施例５
粘膜付着性試験
実施例３に記載の方法で合成されたポリマーの粘膜付着特性がBernkop-Schnurch他の示す方法により決定された[Bernkop-Schnurch et al., Int. J. Pharm., 260 (2003) 229-237]。メルカプトニコチンアミド下部構造を持つ、又は持たないポリマーが直径５ｍｍの錠剤（３０ｍｇ）に圧縮調剤された。続いて鋼製シリンダに載せた、新たに切除された豚の小腸粘膜に低圧で付着された。シリンダは欧州薬局方に従い、３７℃でｐＨ６．５の５０ｍＭのリン酸緩衝液で満たした溶解試験装置中で１００回転/分で攪拌された。粘膜から錠剤を分離する時点は視認により決定された。この結果は図２（平均+−標準偏差；ｎ＝４）に示す。
【００３４】
実施例６
流動学的研究
0.25 gのキトサン−チオグリコール酸−６−メルカプトニコチンアミドが５０ｍｌの脱塩水中で水和された。生成されたゲルは５０ｍｌの0.5% (m/v)キトサン−チオグリコール酸溶液に添加された。反応混合物は均質化され、ｐＨが６．０に調整された。図３に示す各点においてゲルの粘度が測定（１ＨＺの一定周波数による振動測定）された。図３に示す様に粘度は数時間内に１０００倍より大きく増大する（平均+−標準偏差；ｎ＝４）。
【００３５】
実施例７
錠剤の調製
２０ｇのポリアクリル酸−システインー６−メルカプトニコチンアミド（実施例２）が１ｇのミコナゾールにより均質化され、直接０．２ｇ重量の錠剤に圧縮調製された。これらの錠剤は十分高い粘着特性を持ち、抗真菌性薬剤を制御される形で放出することを示す。
【００３６】
実施例８
点鼻薬の調製
0.1 gのキトサン−チオグリコール酸−６−メルカプトニコチンアミド（実施例３）及び0.05 gのオキシメタゾリンＨＣＬが100 mlの脱塩水で溶解され、10 mlのスポイド瓶に移された。任意選択的に最終濃度0.015% (m/v) の塩化ベンズアルコニウム及び最終濃度0.05% (m/v)のEDTAが保存料として添加された。
【００３７】
実施例９
整髪用ジェルの調製
0.25 gのキトサン−チオグリコール酸−６−メルカプトニコチンアミド（実施例３）及び0.25 gのキトサン−チオグリコール酸（実施例３）が１００ｍｌの水/イソプロピルアルコール（９＋１）中で水和された。もし必要なら1 M HC1又は1 M NaOHによりｐＨが６．０に調整される。生成されたジェルはアルミ/プラスチック複合体の小袋に各１０ｍｌを充填される。小袋を開封して髪に振りかけた後に、ジェルの粘度が大きく増大し、髪の型及び形を整える効果を発揮する。
【図面の簡単な説明】
【００３８】
図１：6-メルカプト（イソ）ニコチンアミドがジスルフィド架橋によりチオマーの自由チオール基に結合する状態を示す。
【００３９】
図２：実施例５による各ポリマーの粘膜付着特性を示す。
【００４０】
図３：キトサン−チオグリコール酸−６−メルカプトニコチンアミドの時間経過による粘度の増大を示す。
【図１】
0006016234.tif 000002
【図２】
0006016234.tif 000003
【図３】
0006016234.tif 000004